(57)【要約】【課題】従来よりも優れた表面機能性を有する医療用器具または医療用材料を提供する。【解決手段】パーフルオロポリエーテル基含有反応性フッ素ポリマーを用いて医療用器具または医療用材料を表面処理する。【選択図】なし【特許請求の範囲】
【請求項１】
パーフルオロポリエーテル基含有反応性フッ素ポリマーを用いて表面処理された医療用器具または医療用材料。
【請求項２】
医療用器具または医療用材料におけるパーフルオロポリエーテル基含有反応性フッ素ポリマーの使用。
【発明の詳細な説明】
【技術分野】
【０００１】
本発明は、医療用器具または医療用材料に関する。
【背景技術】
【０００２】
現在、様々な医療用器具および医療用材料が、人体の治療・処置や生体機能の補助・活性化等に使用されており、また、新たに研究開発されてきている。
【０００３】
かかる医療用器具／材料には、その医用機能性もさることながら、高い生体適合性と、目的に応じた表面機能性が求められている。なかでも、人体において血液成分と直接接触したり、血液製剤を製造する過程で使用されるような医療用器具／材料は、血栓形成反応を阻止すべく、高い抗血栓性が求められている。
【０００４】
例えば、医療用器具の１つであるカテーテルは、人体への挿入時の摩擦を小さくして操作性を向上させるために、表面が易滑化処理され得る。従来、表面易滑化処理に使用される材料の１つとして、ポリテトラフルオロエチレンなどのフッ素樹脂が知られている（特許文献１を参照のこと）。また、血液と接触して用いられるカテーテルでは、抗血栓性コーティングが施され得、ポリテトラフルオロエチレンはかかる目的でも使用され得る。
【０００５】
また例えば、近年、応用化が進んでいる細胞培養技術においては、シート状の細胞培養物を破損することなく培養用基材から剥離することが求められており、シート状細胞培養物の接着縁部に対して、培養液などの液体を噴射することが提案されている（特許文献２を参照のこと）。
【先行技術文献】
【特許文献】
【０００６】
【特許文献１】特開２００８−１２５５２３号公報
【特許文献２】特開２０１１−１５５８６９号公報
【発明の概要】
【発明が解決しようとする課題】
【０００７】
しかしながら、ポリテトラフルオロエチレン等の医療用器具の表面処理に従来使用されているフッ素樹脂では、摩擦低減効果が必ずしも十分でなく、一層の摩擦低減が期待されている。また、シート状細胞培養物を、医療用材料である培養用基材から容易に剥離させ得るような新たな技術に対する要請も存在する。
【０００８】
本発明は、かかる状況に鑑みてなされたものであり、より優れた表面機能性を有する医療用器具または医療用材料を提供することを目的とする。
【課題を解決するための手段】
【０００９】
本発明の１つの要旨によれば、パーフルオロポリエーテル基含有反応性フッ素ポリマーを用いて表面処理された医療用器具または医療用材料が提供される。
【００１０】
本発明のもう１つの要旨によれば、医療用器具または医療用材料におけるパーフルオロポリエーテル基含有反応性フッ素ポリマーの使用が提供される。
【００１１】
パーフルオロポリエーテル基含有反応性フッ素ポリマーは、その反応性部分により、医療用器具または医療用材料の基材に対して結合可能であり、かつ、パーフルオロポリエーテル基に由来する高い撥水撥油性により、医療用器具または医療用材料に優れた表面機能性を付与することができる。
【発明の効果】
【００１２】
本発明によれば、パーフルオロポリエーテル基含有反応性フッ素ポリマーを、医療用器具または医療用材料という新たな用途に適用することによって、従来の医療用器具または医療用材料よりも優れた表面機能性を実現することができる。
【発明を実施するための形態】
【００１３】
本発明は、パーフルオロポリエーテル基含有反応性フッ素ポリマーを用いて表面処理された医療用器具および／または医療用材料を提供するものである。
【００１４】
パーフルオロポリエーテル基含有反応性フッ素ポリマーは、パーフルオロポリエーテル基を有し、かつ、反応性部分を有するものであればよい。パーフルオロポリエーテル基は、「フッ素ポリマー」を具体的に表した部分として理解され得る。以下、本明細書において「パーフルオロポリエーテル基含有反応性フッ素ポリマー」を単に「反応性フッ素ポリマー」とも言うものとする。
【００１５】
反応性フッ素ポリマーの反応性部分は、処理対象である医療用器具／材料の基材に対して結合可能であるように、基材の材質に応じて適宜選択可能である。本発明において「反応性」とは、ある成分が基材表面に対して、および／または基材表面にて自身または他の成分と化学的に反応し得ることを意味する。かかる反応性部分は、基材と反応することにより基材に対して直接結合するものであってよく、また、他の反応性成分と反応する（または他の反応性成分の反応物中に混在させる）ことにより基材に対して間接的に結合するものであってもよい。本発明を限定するものではないが、反応性フッ素ポリマーの反応性部分は、例えば反応性シリル基、炭素−炭素二重結合等であることが好ましい。
【００１６】
反応性フッ素ポリマーのパーフルオロポリエーテル基は、処理対象である医療用器具／材料に対して、表面滑り性（または低い摩擦係数）、撥水撥油性、防汚性（または固着防止性）等を付与し、これにより、例えば、人体への挿入時の摩擦を著しく低減でき、細胞培養物を容易に剥離できる等の優れた表面機能性を実現することができる。パーフルオロポリエーテル基は、直鎖、分岐または環状であり得るが、直鎖または分岐状であることが好ましく、直鎖状であることがより好ましい。本発明を限定するものではないが、パーフルオロポリエーテル基は、−（ＯＣｘＦ２ｘ）−（式中、ｘは１以上の整数）で表される繰り返し単位を有するものであり得る。
【００１７】
反応性フッ素ポリマーにおいて、反応性部分は基材と（直接または間接に）結合した後は反応性を実質的に失い、また、パーフルオロポリエーテル基は極めて安定（非分解性）であるので、かかる反応性フッ素ポリマーを用いて処理された医療用器具／材料の表面は、生体適合性を有するものと理解され得る。更に、パーフルオロポリエーテル基は、撥水性（疎水性）を有することから、上記処理表面は、抗血栓性を示すものと理解され得る。
【００１８】
反応性フッ素ポリマーは、パーフルオロポリエーテル基および反応性部分に加えて、生体適合性に悪影響を与えない基、例えばオルガノシリコーン基等を有していてよい。オルガノシリコーン基は、直鎖、分岐または環状であり得る。
【００１９】
反応性フッ素ポリマーを用いた表面処理方法は、特に限定されないが、例えば、反応性フッ素ポリマーを溶媒に希釈して医療用器具／材料の基材に適用（塗布、浸漬等）した後に溶媒を除去する（例えば乾燥、減圧、加熱等により除去する）方法、反応性フッ素ポリマーを医療用器具／材料の基材に蒸着させる方法、反応性フッ素ポリマーを他の反応性成分（または他の反応性成分を含む組成物）と混合して医療用器具／材料の基材に適用し、適宜、後処理する（例えばＵＶ、熱、湿気等による硬化に付す）方法等が挙げられる。
【００２０】
反応性フッ素ポリマーは、任意の適切な他の成分、例えばカップリング剤、帯電防止剤、ＵＶ吸収剤、可塑剤、レベリング剤、顔料、触媒などと共に使用されてもよい。
【００２１】
本発明の医療用器具／材料は、基材と、該基材の表面において上述の反応性フッ素ポリマーを用いて形成された層（表面処理層）とを含む。かかる表面処理層は防汚性に優れる。また、この層は、高い透過率を有し得、光透過性が求められる場合に適している。表面処理層の厚さは、特に限定されない。
【００２２】
医療用器具／材料の基材は、反応性フッ素ポリマーが結合し得る限り、特に限定されないが、例えば、ガラス、高分子材料、樹脂、ゴム、金属、セラミックスなどの材料を好適に用いることができる。また、基材は、このような材料の表面に、反応性フッ素ポリマーを適用する前に何らかの層、例えばハードコート層や反射防止層などが形成されていてよい。
【００２３】
医療用器具／材料には、広範に種々のものを使用可能である。具体的には、以下のものを例示することができるが、これらに限定されるものではない。
【００２４】
薬液成分の固着防止が所望される医療用器具／材料としては、バイアル、プレフィルドシリンジ、輸液バッグ、中心静脈カテーテル（シングルルーメン、ダブルルーメンやトリプルルーメン等のマルチルーメン）などが挙げられる。かかる医療用器具／材料は、薬液成分（例えば蛋白質など）が付着すると、使用時に薬液成分が変化することが懸念され得るが、本発明に従って表面処理することにより、薬液成分の変化、ひいては薬効の変化を低減し、好ましくはなくすことができる。
【００２５】
滑り性が所望される医療用器具／材料としては、シリンジ、コンタクトレンズ、シースイントロデューサー、ダイレーター、PTCAバルーンカテーテル、PTCAガイディングカテーテル、血栓吸引カテーテル、血栓除去カテーテル、頭部血管用ガイディングカテーテル、血管内処置診断用カテーテル、PTAバルーンカテーテル、PTAガイディングカテーテル、PCIバルーンカテーテル、PCIガイディングカテーテル、マイクロカテーテル、ガイディングシース、IABPバルーンカテーテル、気管カテーテル、胆管造影カテーテル、人工心肺回路、シャントカテーテル、ロ−タブレーター用チューブ、内視鏡的経鼻胆管ドレナージカテーテル、膀胱瘻用カテーテル、腎瘻用カテーテル、血管造影用カテーテル、留置針、インフュージョンセット、輸液チューブ、閉鎖式輸液システム、血液成分分離バッグ用チューブ、胃管カテーテル、口腔・鼻腔用異物吸引カテーテル、気管内挿管用異物吸引カテーテル、ネラトンカテーテル、膀胱留置用カテーテル、膀胱温モニターカテーテル、尿道カテーテル、酸素カテーテル、内視鏡処置具保護チューブ、内視鏡スコープチューブ、内視鏡トップオーバーチューブ、咽頭部通過用ガイドチューブ、冠動脈バイパス術用チューブ、ドレナージ用カテーテル、冠動脈灌流用カテーテル、IVカテーテル、イレウスチューブ、コンタクトレンズモールドなどが挙げられる。かかる医療用器具／材料は、本発明に従って表面処理することにより、表面滑り性が向上する。
【００２６】
血液成分の固着防止が所望される医療用器具／材料としては、血液バッグ、ダイアライザー、白血球除去フィルターキット、血液成分分離バッグ、血液回路、人工血管、動脈カニューレ、静脈血脱血用カテーテル、ベントカテーテル、ステントなどが挙げられる。かかる医療用器具／材料は、本発明に従って表面処理することにより、血液成分の固着を低減し、好ましくはなくすことができる。
【００２７】
体内組織の固着防止が所望される医療用器具／材料としては、剪刀、メス、ピンセット、鉗子、開創器、持針器、把持、腹腔鏡などが挙げられる。かかる医療用器具／材料は、手術時に体内組織が付着すると手術ミスを招くことが懸念され得るが、本発明に従って表面処理することにより、体内組織の固着（付着）を低減し、好ましくはなくすことができる。
【００２８】
細胞の固着防止が所望される医療用器具／材料としては、細胞培養用バッグ（カルチャーバッグ）、シャーレ、細胞培養ディッシュ、ラウンドチューブ、コニカルチューブなどが挙げられる。かかる医療用器具／材料は、培養細胞成分が固着すると、ターゲットとしている細胞が培養できなくなることが懸念され得るが、本発明に従って表面処理することにより、細胞成分の固着（吸着）を低減し、好ましくはなくすことができる。
【００２９】
以下、本発明の２つの実施形態として、それぞれ異なる反応性フッ素ポリマーを使用する場合について説明する。
【００３０】
（実施形態１）
本実施形態は、反応性フッ素ポリマーの反応性部分が、反応性シリル基である場合に関する。
【００３１】
本実施形態において、反応性フッ素ポリマーとして、以下の一般式（Ｉ）および（ＩＩ）のいずれか一方で表される化合物またはこれらの混合物を用いる。反応性シリル基を片末端に有する化合物は一般式（Ｉ）で示され、反応性シリル基を両末端に有する化合物は一般式（ＩＩ）で示される。
【化１】
2015054180.tif 000002
【００３２】
これら式中、Ｒｆは、１個またはそれ以上のフッ素原子により置換されていてもよい炭素数１〜１６の（例えば直鎖状または分枝状の）アルキル基を表し、好ましくは炭素数１〜３の直鎖状または分枝状の１個またはそれ以上のフッ素原子により置換されていてもよいアルキル基（例、ＣＦ２Ｈ、ＨＣＦ２ＣＦ２、ＨＣＦ２Ｃ２Ｆ４）である。さらに、上記１個またはそれ以上のフッ素原子により置換されていてもよい炭素数１〜１６のアルキル基は、好ましくは炭素数１〜１６のパーフルオロアルキル基であり、より好ましくは炭素数１〜３の直鎖状または分枝状のパーフルオロアルキル基（ＣＦ３−、Ｃ２Ｆ５−、Ｃ３Ｆ７−）である。
【００３３】
Ｒ１は以下の式：
−（ＯＣ４Ｆ８）ｖ−（ＯＣ３Ｆ６）ａ−（ＯＣ２Ｆ４）ｂ−（ＯＣＦ２）ｃ−
で表される基である。この式中、ａ、ｂ、ｃおよびｖは、ポリマーの主骨格を構成するパーフルオロポリエーテルの３種の繰り返し単位数をそれぞれ表し、互いに独立して０以上２００以下、好ましくは１〜１００の整数であって、ａ、ｂ、ｃおよびｖの和は少なくとも１、好ましくは１〜１００である。また、添字ａ、ｂ、ｃまたはｖを付して括弧でくくられた各繰り返し単位の存在順序は、便宜上、式中では特定の順序で記載したが、これら繰り返し単位の結合順序はこれに限定されず、任意である。これら繰り返し単位のうち、−（ＯＣ４Ｆ８）−は、−（ＯＣＦ２ＣＦ２ＣＦ２ＣＦ２）−、−（ＯＣＦ（ＣＦ３）ＣＦ２ＣＦ２）−、−（ＯＣＦ２ＣＦ（ＣＦ３）ＣＦ２）−、−（ＯＣＦ２ＣＦ２ＣＦ（ＣＦ３））−、−（ＯＣ（ＣＦ３）２ＣＦ２）−、−（ＯＣＦ２Ｃ（ＣＦ３）２）−、−（ＯＣＦ（ＣＦ３）ＣＦ（ＣＦ３））−、−（ＯＣＦ（Ｃ２Ｆ５）ＣＦ２）−および−（ＯＣＦ２ＣＦ（Ｃ２Ｆ５））−のいずれであってもよく、好ましくは−（ＯＣＦ２ＣＦ２ＣＦ２ＣＦ２）−である。−（ＯＣ３Ｆ６）−は、−（ＯＣＦ２ＣＦ２ＣＦ２）−、−（ＯＣＦ（ＣＦ３）ＣＦ２）−および−（ＯＣＦ２ＣＦ（ＣＦ３））−のいずれであってもよく、好ましくは−（ＯＣＦ２ＣＦ２ＣＦ２）−である。−（ＯＣ２Ｆ４）−は、−（ＯＣＦ２ＣＦ２）−および−（ＯＣＦ（ＣＦ３））−のいずれであってもよく、好ましくは−（ＯＣＦ２ＣＦ２）−である。
【００３４】
Ｒ１は、以下の式（ａ）〜（ｃ）のいずれか：
−（ＯＣＦ２ＣＦ２ＣＦ２）ａ−                      （ａ）
［式中、ａは１〜２００の整数である。］
−（ＯＣＦ（ＣＦ３）ＣＦ２）ａ−                    （ｂ）
［式中、ａは１〜２００の整数である。］
または
−（ＯＣＦ２ＣＦ２ＣＦ２ＣＦ２）ｖ−（ＯＣＦ２ＣＦ２ＣＦ２）ａ−（ＯＣＦ２ＣＦ２）ｂ−（ＯＣＦ２）ｃ−                                    （ｃ）
［式中、ｖおよびａは、それぞれ独立して、１〜３０の整数であり、ｂおよびｃは、それぞれ独立して、１〜３００の整数であり、添字ａ、ｂ、ｃまたはｖを付して括弧でくくられた各繰り返し単位の存在順序は、式中において任意である。］
で表される基であってよい。
【００３５】
Ｒ２は以下の式：
−（Ｑ）ｄ−（ＣＦＺ）ｅ−（ＣＨ２）ｆ−
で表される基である。この式中、Ｑは酸素原子（−Ｏ−）または他の２価の極性基を表す。２価の極性基の例としては、−Ｏ−、−ＣＯＯ−、−ＯＣＯ−、−ＣＯＮＨ−、−ＯＣＨ２ＣＨ（ＯＨ）ＣＨ２−、−ＣＨ２ＣＨ（ＯＨ）ＣＨ２Ｏ−、−ＣＯＳ−、−ＳＣＯ−などが挙げられ、好ましくは−Ｏ−、−ＣＯＯ−、−ＣＯＮＨ−、−ＣＨ２ＣＨ（ＯＨ）ＣＨ２Ｏ−である。Ｚはフッ素原子または低級フルオロアルキル基、例えば炭素数１〜３のフルオロアルキル基を表す。低級フルオロアルキル基は、例えば炭素数１〜３のフルオロアルキル基、好ましくは炭素数１〜３のパーフルオロアルキル基、より好ましくはトリフルオロメチル基、ペンタフルオロエチル基、更に好ましくはトリフルオロメチル基である。またこの式中、ｄ、ｅおよびｆはそれぞれ独立して０以上５０以下、好ましくは０〜２０の整数であって、ｄ、ｅおよびｆの和は少なくとも１、好ましくは１〜１０である。ｄ、ｅおよびｆは０〜２の整数であることが一層好ましく、ｄ＝０または１、ｅ＝２、ｆ＝０または１であることがより一層好ましい。また、添字ｄ、ｅおよびｆを付して括弧でくくられた各繰り返し単位の存在順序は、便宜上、式中では特定の順序で記載したが、これら繰り返し単位の結合順序はこれに限定されず、任意である。
【００３６】
ＴおよびＲ３はＳｉに結合する基である。ｎは１〜３の整数である。
【００３７】
Ｔは水酸基または加水分解可能な基を表す。加水分解可能な基の例としては、−ＯＡ、−ＯＣＯＡ、−Ｏ−Ｎ＝Ｃ（Ａ）２、−Ｎ（Ａ）２、−ＮＨＡ、ハロゲン（これら式中、Ａは、置換または非置換の炭素数１〜３のアルキル基を示す）などが挙げられる。水酸基は、特に限定されないが、加水分解可能な基が加水分解して生じたものであってよい。
【００３８】
Ｒ３は水素原子または炭素数１〜２２の（例えば直鎖状または分枝状の）アルキル基を表し、好ましくは炭素数１〜２２のアルキル基、より好ましくは炭素数１〜３の直鎖状または分枝状のアルキル基（ＣＨ３−、Ｃ２Ｈ５−、Ｃ３Ｈ７−）である。
【００３９】
Ｒ４は以下の式：
【化２】
2015054180.tif 000003
で表される基である。この式中、Ｙは水素原子または低級アルキル基を表す。低級アルキル基は、好ましくは炭素数１〜２０のアルキル基である。ｇは０以上５０以下の整数であって、好ましくは１以上２０以下の整数である。添字ｇを付して括弧でくくられた繰り返し単位から出ている結合手がＳｉに結合する。
【００４０】
Ｘは水素原子、炭素数１〜４のアルキル基、ハロゲン原子を示し、好ましくは水素原子または炭素数１〜４のアルキル基である。ハロゲン原子は、特に限定されないが、例えば臭素原子またはヨウ素原子などであってよい。
【００４１】
ｍは１以上１０以下の整数であり、好ましくは１以上６以下の整数である。
【００４２】
かかる反応性フッ素ポリマーは、任意の方法で製造されたものであってよい。例えば、次の方法により製造することが可能であるが、これに限定されない。
まず、以下の一般式（ｉ）および（ｉｉ）のいずれか：
Ｒｆ−Ｒ１−Ｒ２−ＣＯＦ        （ｉ）
ＦＯＣ−Ｒ２−Ｒ１−Ｒ２−ＣＯＦ        （ｉｉ）
で示される少なくとも１種の化合物をヨウ素化反応に付して、以下の一般式（ｉ−ａ）および（ｉｉ−ａ）のいずれか：
Ｒｆ−Ｒ１−Ｒ２−Ｉ        （ｉ−ａ）
Ｉ−Ｒ２−Ｒ１−Ｒ２−Ｉ        （ｉｉ−ａ）
で示される少なくとも１種の化合物を得る。次に、これにより得られた一般式（ｉ−ａ）および（ｉｉ−ａ）のいずれかで示される少なくとも１種の化合物を
ＣＨ２＝ＣＲ５−（ＣＨ２）ｕ−ＳｉＸ’’ｎＲ３３−ｎおよびＴ−Ｈ
あるいは、
ＣＨ２＝ＣＲ５−（ＣＨ２）ｔ−ＳｉＴｎＲ３３−ｎ
（式中、ｕは０以上２以下の整数であり、Ｘ’’はハロゲン原子であり、ＴおよびＲ３は上記の通りであって、好ましくはＴは上記の−ＯＡであり、Ｒ３は炭素数１〜３のアルキル基であり、Ｒ５は水素原子または炭素数１〜４のアルキル基である。）
と反応させることにより、上記の一般式（Ｉ）および（ＩＩ）のいずれかで表される少なくとも１種の化合物が得られる。なお、本明細書において、各式中における記号は、特に断りのない限り上記と同様とする。
【００４３】
上記の一般式（Ｉ）および（ＩＩ）のいずれかで表される少なくとも１種の化合物の例として、以下の一般式（Ｉａ）および（ＩＩａ）のいずれかで示される化合物（１種または２種以上の混合物であってよい）が挙げられる。
【化３】
2015054180.tif 000004
これら式中、Ｒｆ、ａ、ｂ、ｃ、ｖ、Ｔ、Ｒ３、ｎ、ｍ、ＹおよびＺは上記の通りである。添字ａ、ｂ、ｃまたはｖを付して括弧でくくられた各繰り返し単位の存在順序は、式中において任意である。ｈは０または１である。ｉは０以上２以下の整数である。Ｘ’は水素原子またはハロゲン原子を表す。ハロゲン原子は、好ましくはヨウ素原子、塩素原子、フッ素原子である。
【００４４】
また、上記の一般式（Ｉ）および（ＩＩ）のいずれかで表される少なくとも１種の化合物の別の例として、以下の一般式（Ｉｂ）および（ＩＩｂ）のいずれかで示される化合物（１種または２種以上の混合物であってよい）が挙げられる。
【化４】
2015054180.tif 000005
これら式中、Ｒｆ、ａ、ｂ、ｃ、ｖ、Ｔ、Ｒ３、ｎおよびＺは上記の通りである。ｈは０または１である。添字ａ、ｂ、ｃまたはｖを付して括弧でくくられた各繰り返し単位の存在順序は、式中において任意である。ｊは１または２である。ｋは２以上２０以下の整数である。
【００４５】
本実施形態に使用する反応性フッ素ポリマーの分子量は、特に限定されないが、例えば１０００〜１２０００の平均分子量を有していてよい。
【００４６】
次に、上記の反応性フッ素ポリマーを使用して得られる医療用器具／材料について説明する。本実施形態の医療用器具／材料は、例えば以下のようにして製造できる。
【００４７】
まず、医療用器具／材料の基材を準備する。本発明に使用可能な基材は、例えばガラス、高分子材料（天然または合成高分子材料）、樹脂（天然または合成樹脂）、ゴム、金属（アルミニウム、銅、鉄等の金属単体または合金等の複合体であってよい）、セラミックス等、任意の適切な材料で構成され得る。
【００４８】
基材の形状は特に限定されない。また、表面処理層を形成すべき基材の表面領域は、基材表面の少なくとも一部であればよく、医療用器具／材料の用途および具体的仕様等に応じて適宜決定され得る。
【００４９】
本実施形態において、基材は、少なくともその表面部分が、水酸基を元々有する材料から成るものであってよい。かかる材料としては、ガラスが挙げられ、また、表面に自然酸化膜または熱酸化膜が形成される金属（特に卑金属）、セラミックス等が挙げられる。あるいは、樹脂等のように、水酸基を有していても十分でない場合や、水酸基を元々有していない場合には、基材に何らかの前処理を施すことにより、基材の表面に水酸基を導入したり、増加させたりすることができる。かかる前処理の例としては、プラズマ処理（例えばコロナ放電）や、イオンビーム照射が挙げられる。プラズマ処理は、基材表面に水酸基を導入または増加させ得ると共に、基材表面を清浄化する（異物等を除去する）ためにも好適に利用され得る。また、かかる前処理の別の例としては、炭素炭素不飽和結合基を有する界面吸着剤をＬＢ法（ラングミュア−ブロジェット法）や化学吸着法等によって、基材表面に予め単分子膜の形態で形成し、その後、酸素や窒素等を含む雰囲気下にて不飽和結合を開裂する方法が挙げられる。
【００５０】
またあるいは、本実施形態において、基材は、少なくともその表面部分が、別の反応性基、例えばＳｉ−Ｈ基を１つ以上有するシリコーン化合物や、アルコキシシランを含む材料から成るものであってもよい。
【００５１】
次に、かかる基材の表面に、上記の反応性フッ素ポリマーの膜を形成し、この膜を必要に応じて後処理し、これにより、表面処理層を形成する。
【００５２】
表面処理層の形成は、上記の反応性フッ素ポリマーを基材の表面に対して、該表面を被覆するように適用することによって実施できる。被覆方法は、特に限定されない。例えば、湿潤被覆法および乾燥被覆法を使用できる。
【００５３】
湿潤被覆法の例としては、浸漬コーティング、スピンコーティング、フローコーティング、スプレーコーティング、ロールコーティング、グラビアコーティング、マイクログラビアコーティング、バーコーティング、ダイコーティングおよび類似の方法が挙げられる。
【００５４】
乾燥被覆法の例としては、蒸着（通常、真空蒸着）、スパッタリング、ＣＶＤおよび類似の方法が挙げられる。蒸着法（通常、真空蒸着法）の具体例としては、抵抗加熱、電子ビーム、高周波加熱、イオンビームおよび類似の方法が挙げられる。ＣＶＤ方法の具体例としては、プラズマ−ＣＶＤ、光学ＣＶＤ、熱ＣＶＤおよび類似の方法が挙げられる。
【００５５】
更に、常圧プラズマ法による被覆も可能である。
【００５６】
湿潤被覆法を使用する場合、反応性フッ素ポリマーは、溶媒で希釈されてから基材表面に適用され得る。反応性フッ素ポリマーの安定性および溶媒の揮発性の観点から、次の溶媒が好ましく使用される：炭素数５〜１２のパーフルオロ脂肪族炭化水素（例えば、パーフルオロヘキサン、パーフルオロメチルシクロヘキサンおよびパーフルオロ−１，３−ジメチルシクロヘキサン）；ポリフルオロ芳香族炭化水素（例えば、ビス（トリフルオロメチル）ベンゼン）；ポリフルオロ脂肪族炭化水素；ヒドロフルオロエーテル（ＨＦＥ）（例えば、パーフルオロプロピルメチルエーテル（Ｃ３Ｆ７ＯＣＨ３）、パーフルオロブチルメチルエーテル（Ｃ４Ｆ９ＯＣＨ３）、パーフルオロブチルエチルエーテル（Ｃ４Ｆ９ＯＣ２Ｈ５）、パーフルオロヘキシルメチルエーテル（Ｃ２Ｆ５ＣＦ（ＯＣＨ３）Ｃ３Ｆ７）などのアルキルパーフルオロアルキルエーテル（パーフルオロアルキル基およびアルキル基は直鎖または分枝状であってよい））など。これらの溶媒は、単独で、または、２種以上の混合物として用いることができる。なかでも、ヒドロフルオロエーテルが好ましく、パーフルオロブチルメチルエーテル（Ｃ４Ｆ９ＯＣＨ３）および／またはパーフルオロブチルエチルエーテル（Ｃ４Ｆ９ＯＣ２Ｈ５）が特に好ましい。
【００５７】
表面処理層の厚さは、特に限定されず、医療用器具／材料の用途等に応じて適宜選択され得るが、例えば１〜３０ｎｍ、好ましくは１〜１５ｎｍの範囲であり得る。
【００５８】
以上のようにして、本実施形態の医療用器具／材料が製造される。これにより得られる表面処理層は、高い表面滑り性、撥水撥油性、防汚性等の表面機能性を有する。
【００５９】
（実施形態２）
本実施形態は、反応性フッ素ポリマーの反応性部分が、炭素−炭素二重結合である場合に関する。
【００６０】
本実施形態において、反応性フッ素ポリマーとして、以下の（Ａ）および（Ｂ）から本質的に成るアルケン化合物を用いる。
（Ａ）ジイソシアネートを三量体化させたトリイソシアネート
（Ｂ）少なくとも以下の２種の活性水素含有化合物の組み合わせ
（Ｂ−１）以下の一般式（ｉ−ｂ）および（ｉｉ−ｂ）のいずれか：
Ｒｆ−Ｒ１−Ｒ２−ＣＨ２ＯＨ        （ｉ−ｂ）
ＨＯＣＨ２−Ｒ２−Ｒ１−Ｒ２−ＣＨ２ＯＨ        （ｉｉ−ｂ）
［これら式中、Ｒｆ、Ｒ１およびＲ２は上記の通りである。］
で示される化合物
（Ｂ−２）活性水素と炭素−炭素二重結合とを有するモノマー
【００６１】
ここに、本明細書において用いられる場合、「活性水素」とは、イソシアネート基にプロトンとして供与され得る水素原子を意味する。かかる活性水素を含有する基は、例えば、−ＯＨ基、−Ｃ（＝Ｏ）Ｈ基、−ＳＨ基、−ＳＯ３Ｈ基、−ＳＯ２Ｈ基、−ＳＯＨ基、−ＮＨ２基、−ＮＨ−基、−ＳｉＨ基などが挙げられる。上記一般式（ｉ−ｂ）および（ｉｉ−ｂ）で示される化合物においては、水酸基（−ＯＨ）における水素が活性水素である。
【００６２】
かかる反応性フッ素ポリマーは、任意の方法で製造されたものであってよい。例えば、次の方法により製造することが可能であるが、これに限定されない。
まず、以下の一般式（ｉ）および（ｉｉ）のいずれか：
Ｒｆ−Ｒ１−Ｒ２−ＣＯＦ        （ｉ）
ＦＯＣ−Ｒ２−Ｒ１−Ｒ２−ＣＯＦ        （ｉｉ）
［これら式中、Ｒｆ、Ｒ１およびＲ２は上記の通りである。］
で示される少なくとも１種の化合物をアルコール化反応に付して、以下の一般式（ｉ−ｂ）および（ｉｉ−ｂ）のいずれ：
Ｒｆ−Ｒ１−Ｒ２−ＣＨ２ＯＨ        （ｉ−ｂ）
ＨＯＣＨ２−Ｒ２−Ｒ１−Ｒ２−ＣＨ２ＯＨ        （ｉｉ−ｂ）
で示される少なくとも１種の化合物を得る。次に、これにより得られた一般式（ｉ−ｂ）および（ｉｉ−ｂ）のいずれかで示される少なくとも１種の化合物を第１の活性水素含有化合物（Ｂ−１）とし、活性水素と炭素−炭素二重結合とを有するモノマーを第２の活性水素含有化合物（Ｂ−２）とし、少なくともこれら第１および第２の活性水素含有化合物の組み合わせ（Ｂ）を、ジイソシアネートを三量体化させたトリイソシアネート（Ａ）と反応させることにより、上述のアルケン化合物が得られる。
【００６３】
このアルケン化合物は、成分（Ａ）のジイソシアネートを三量体化させたトリイソシアネートのイソシアネート基と成分（Ｂ）の活性水素含有化合物の活性水素とを反応させることによって得られるものであり、少なくとも１つの炭素−炭素二重結合を有する。
【００６４】
成分（Ａ）のジイソシアネートを三量体化させたトリイソシアネートは、ジイソシアネートを三量体化して得ることができるイソシアヌレート構造を含む化合物（例えばイソシアヌレート型ポリイソシアネート）であり得る。当該化合物は、イソシアヌレート環を１つのみ有する単環式化合物であってもよく、またはこの単環式化合物がイソシアネート基により重合して得られる多環式化合物、あるいはこれらの混合物であってもよい。
【００６５】
上記（Ａ）ジイソシアネートを三量体化させたトリイソシアネートを得るために用いられるジイソシアネートとしては、特に限定されないが、イソシアネート基が脂肪族基に結合したジイソシアネート、例えば、ヘキサメチレンジイソシアネート、イソホロンジイソシアネート、キシリレンジイソシアネート、水添キシリレンジイソシアネート、ジシクロヘキシルメタンジイソシアネート；イソシアネート基が芳香族基に結合したジイソシアネート、例えば、トリレンジイソシアネート、ジフェニルメタンジイソシアネート、ポリメチレンポリフェニルポリイソシアネート、トリジンジイソシアネート、ナフタレンジイソシアネートが挙げられる。
【００６６】
具体的な（Ａ）ジイソシアネートを三量体化させたトリイソシアネートとしては、特に限定するものではないが、下記の構造を有する化合物およびその重合体が挙げられる。
【化５】
2015054180.tif 000006
【００６７】
成分（Ｂ）のうち、一般式（ｉ−ｂ）および（ｉｉ−ｂ）のいずれか：
Ｒｆ−Ｒ１−Ｒ２−ＣＨ２ＯＨ        （ｉ−ｂ）
ＨＯＣＨ２−Ｒ２−Ｒ１−Ｒ２−ＣＨ２ＯＨ        （ｉｉ−ｂ）
で示される化合物（Ｂ−１）は、活性水素と、パーフルオロポリエーテル基を有し、これら式中、Ｒｆ、Ｒ１およびＲ２は上述したものと同様である。
【００６８】
化合物（Ｂ−１）の分子量は、特に限定されないが、例えば５００〜１００００の平均分子量を有していてよい。
【００６９】
成分（Ｂ）のうち、活性水素と炭素−炭素二重結合とを有するモノマー（Ｂ−２）は、活性水素として水酸基を有する（メタ）アクリル酸エステルおよびビニルモノマーであることが好ましい。モノマー（Ｂ−２）の例は次のとおりである：
ヒドロキシエチル（メタ）アクリレート、
アミノエチル（メタ）アクリレート、
HO(CH2CH2O)i-COC(R)C=CH2（式中、ＲはＨまたはＣＨ３、ｉ＝２〜１０）、
CH3CH(OH)CH2OCOC(R)C=CH2（式中、ＲはＨまたはＣＨ３：  ２−ヒドロキシプロピル（メタ）アクリレート）、
CH3CH2CH(OH)CH2OCOC(R)C=CH2（式中、ＲはＨまたはＣＨ３：  ２−ヒドロキシブチル（メタ）アクリレート）、
C6H5OCH2CH(OH)CH2OCOC(R)C=CH2（式中、ＲはＨまたはＣＨ３：  ２−ヒドロキシ−３−フェノキシプロピル（メタ）アクリレート）、
アリルアルコール、
HO(CH2)kCH=CH2（ｋ＝２〜２０）、
(CH3)3SiCH(OH)CH=CH2、および
スチリルフェノール。
【００７０】
成分（Ｂ）のうち、場合により使用され得る第３の活性水素含有化合物（以下、単に第３成分とも言う）（Ｂ−３）は、パーフルオルオロポリエーテル基および炭素−炭素二重結合の両方を有さず、少なくとも１つの活性水素を有する化合物であることが好ましい。第３成分（Ｂ−３）の好ましい例は、次のとおりである：
炭素数１〜１６の直鎖状または分枝状の炭化水素からなる１価のアルコール、
【化６】
2015054180.tif 000007
炭素数１〜１６の直鎖状あるいは分枝状の炭化水素からなる２級アミン、
芳香族基を有する２級アミン、
Q(CF2)l(CH=CH)m(CHI)n(CH2)oOH（式中、Ｑは水素原子、フッ素原子または(CF3)2CF-基であり、ｌは１〜１０の整数、ｍおよびｎは０〜１の整数、ｏは１〜１０の整数）
ポリアルキレングリコールモノエステル；例えば、R(OCH2CH2)pOH、R(OCH2CH2CH2)qOH （式中、Ｒは炭素数１〜１６の直鎖状または分枝状の炭化水素、アセチル基あるいはアルキルフェノキシ基であり、ｐおよびｑは１〜２０の整数）、
芳香族アルコール、
活性水素を持つシラン化合物、
(CH3)3Si(CH2)sOH（式中、ｓは１〜２０の整数）、
[(CH3)3]2NH、
【化７】
2015054180.tif 000008
【００７１】
アルケン化合物を得る反応は、例えば次のように表すことができる。（尚、ＰＦＰＥはパーフルオロポリエーテルを意味する。）
【化８】
2015054180.tif 000009
【００７２】
第３成分を使用して得られるアルケン化合物の具体例は、次のような化学式のものである。
【化９】
2015054180.tif 000010
【００７３】
成分（Ａ）と成分（Ｂ）（即ち、（Ｂ−１）および（Ｂ−２）ならびに用いる場合には（Ｂ−３））との反応比は適宜設定され得る。得られたアルケン化合物は、成分（Ａ）の第１のイソシアネート基が第１の成分（Ｂ−１）と反応し、第２のイソシアネート基が第２の成分（Ｂ−２）に反応し、第３のイソシアネート基が第１の成分（Ｂ−１）、第２の成分（Ｂ−２）および第３の成分（Ｂ−３）のいずれかと反応していることが好ましいが、成分（Ａ）の３つのイソシアネート基が、第１の成分（Ｂ−１）、第２の成分（Ｂ−２）および第３の成分（Ｂ−３）からなる群から選択される任意の成分（Ｂ）と反応した種類の異なる化合物の混合物であってもよい。
【００７４】
以上により、上述したアルケン化合物である反応性フッ素ポリマーを得ることができる。
【００７５】
本実施形態に使用する反応性フッ素ポリマーの分子量は、特に限定されない。
【００７６】
上記の反応性フッ素ポリマーは、例えば、活性エネルギー線硬化開始剤および／または溶剤等と混合された組成物の形態で取り扱われ得る。
【００７７】
上記の反応性フッ素ポリマーは、活性エネルギー線硬化開始剤と共に使用され得る。活性エネルギー線硬化開始剤は、例えば、３５０ｎｍ以下の波長領域の電磁波、つまり紫外光線、電子線、Ｘ線、γ線などが照射されることによって初めてラジカルやカチオンなどを発生し、硬化性部位（例えば、炭素−炭素二重結合）の硬化（即ち、架橋反応）を開始させる触媒として働くものであり、通常、紫外光線でラジカルやカチオンを発生させるもの、特にラジカルを発生するものを使用する。
【００７８】
活性エネルギー線硬化開始剤は、炭素−炭素二重結合を有する成分（Ｂ３）の種類、使用する活性エネルギー線の種類（波長域など）と照射強度などによって適宜選択されるが、一般的な紫外線領域の活性エネルギー線を用いる場合、開始剤としては、例えば、以下のものが例示できる。
・アセトフェノン系
アセトフェノン、クロロアセトフェノン、ジエトキシアセトフェノン、ヒドロキシアセトフェノン、α−アミノアセトフェノン、ヒドロキシプロピオフェノン、２−メチル−１−［４−（メチルチオ）フェニル］−２−モルホリノプロパンー１−オンなど
・ベンゾイン系
ベンゾイン、ベンゾインメチルエーテル、ベンゾインエチルエーテル、ベンゾインイソプロピルエーテル、ベンゾインイソブチルエーテル、ベンジルジメチルケタールなど
・ベンゾフェノン系
ベンゾフェノン、ベンゾイル安息香酸、ベンゾイル安息香酸メチル、４−フェニルベンゾフェノン、ヒドロキシベンゾフェノン、ヒドロキシ−プロピルベンゾフェノン、アクリル化ベンゾフェノン、ミヒラーズケトンなど
・チオキサンソン類
チオキサンソン、クロロチオキサンソン、メチルチオキサンソン、ジエチルチオキサンソン、ジメチルチオキサンソンなど
・その他
ベンジル、α−アシルオキシムエステル、アシルホスフィンオキサイド、グリオキシエステル、３−ケトクマリン、２−エチルアンスラキノン、カンファーキノン、アンスラキノンなど
これらの活性エネルギー線硬化開始剤は、１種を単独で使用してもよく、２種以上を組み合わせて使用してもよい。
【００７９】
更に、上記の反応性フッ素ポリマーは、溶剤に希釈して用いられ得る。溶剤には、フッ素含有有機溶媒およびフッ素不含有機溶媒が使用され得る。
フッ素含有有機溶媒としては、例えば、パーフルオロヘキサン、パーフルオロオクタン、パーフルオロジメチルシクロヘキサン、パーフルオロデカリン、パーフルオロアルキルエタノール、パーフルオロベンゼン、パーフルオロトルエン、パーフルオロアルキルアミン（フロリナート（商品名）等）、パーフルオロアルキルエーテル、パーフルオロブチルテトラヒドロフラン、ポリフルオロ脂肪族炭化水素（アサヒクリンＡＣ６０００（商品名））、ハイドロフルオロエーテル（ノベック（商品名）、ＨＦＥ−７１００（商品名）等）、パーフルオロアルキルブロミド、パーフルオロアルキルヨージド、パーフルオロポリエーテル（クライトックス（商品名）、デムナム（商品名）、フォンブリン（商品名）等）、１，３−ビストリフルオロメチルベンゼン、メタクリル酸２−（パーフルオロアルキル）エチル、アクリル酸２−（パーフルオロアルキル）エチル、パーフルオロアルキルエチレン、フロン１３４ａ、およびヘキサフルオロプロペンオリゴマーが挙げられる。
フッ素不含有機溶媒としては、例えば、メチルエチルケトン、メチルイソブチルケトン、プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテルペンタン、ヘキサン、ヘプタン、オクタン、ジクロロメタン、クロロホルム、四塩化炭素、ジクロロエタン、二硫化炭素、ベンゼン、トルエン、キシレン、ニトロベンゼン、ジエチルエーテル、ジメトキシエタン、ダイグライム、トリグライム、酢酸エチル、酢酸ブチル、ジメチルホルムアミド、ジメチルスルホキシド、アセトン、２−ブタノン、アセトニトリル、ベンゾニトリル、ブタノール、１−プロパノール、２−プロパノール、エタノール、メタノール、ジアセトンアルコール、トリエチルアミン、およびアニリンが挙げられる。
これらの溶剤は、１種を単独で使用してもよく、２種以上を組み合わせて使用してもよい。
【００８０】
上記の反応性フッ素ポリマー（または反応性フッ素ポリマー含有組成物）は、更に、マトリックスを形成する組成物に加えることにより、硬化性組成物として使用され得る。
【００８１】
マトリックスを形成する組成物とは、少なくとも１つの炭素―炭素二重結合を有する化合物、例えば、特に限定されるものではないが、単官能および／または多官能アクリレートおよびメタクリレート（以下、アクリレートおよびメタクリレートを合わせて、「（メタ）アクリレート」とも言う）、単官能および／または多官能ウレタン（メタ）アクリレート、単官能および／または多官能エポキシ（メタ）アクリレートである化合物を含有する組成物を意味する。当該マトリックスを形成する組成物としては、特に限定されるものではないが、一般的にハードコーティング剤とされる組成物であり、例えば多官能性アクリレートを含むハードコーティング剤が挙げられる。当該ハードコーティング剤は、例えば、ビームセット５０２Ｈ、５０４Ｈ、５０５Ａ−６、５５０Ｂ、５７５ＣＢ、５７７、１４０２（商品名）として荒川化学工業株式会社から、ＥＢＥＣＲＹＬ４０（商品名）としてダイセルサイテックから、ＨＲ３００系（商品名）として横浜ゴムから市販されている。
【００８２】
次に、上記の反応性フッ素ポリマーを使用して得られる医療用器具／材料について説明する。本実施形態の医療用器具／材料は、例えば以下のようにして製造できる。なお、特に断りのない限り、実施形態１と同様の説明が当て嵌まり得る。
【００８３】
まず、医療用器具／材料の基材を準備する。本実施形態において、基材の材料および形状は特に限定されない。
【００８４】
次に、かかる基材の表面に、上記の反応性フッ素ポリマーの膜を形成し、この膜を必要に応じて後処理し、これにより、表面処理層を形成する。
【００８５】
表面処理層の形成は、上記の反応性フッ素ポリマーを基材の表面に対して、該表面を被覆するように適用することによって実施できる。被覆方法は、特に限定されない。例えば、湿潤被覆法を使用できる。
【００８６】
湿潤被覆法を使用する場合、反応性フッ素ポリマーは、溶媒で希釈されてから基材表面に適用され得る。当該溶媒としては、上記したフッ素含有有機溶媒およびフッ素不含有機溶媒を用いることができる。反応性フッ素ポリマーの安定性および溶媒の揮発性の観点から、次の溶媒が好ましく使用される：炭素数５〜１２のパーフルオロ脂肪族炭化水素（例えば、パーフルオロヘキサン、パーフルオロメチルシクロヘキサンおよびパーフルオロ−１，３−ジメチルシクロヘキサン）；ポリフルオロ芳香族炭化水素（例えば、ビス（トリフルオロメチル）ベンゼン）；ポリフルオロ脂肪族炭化水素；ヒドロフルオロエーテル（ＨＦＥ）（例えば、パーフルオロプロピルメチルエーテル（Ｃ３Ｆ７ＯＣＨ３）、パーフルオロブチルメチルエーテル（Ｃ４Ｆ９ＯＣＨ３）、パーフルオロブチルエチルエーテル（Ｃ４Ｆ９ＯＣ２Ｈ５）、パーフルオロヘキシルメチルエーテル（Ｃ２Ｆ５ＣＦ（ＯＣＨ３）Ｃ３Ｆ７）などのアルキルパーフルオロアルキルエーテル（パーフルオロアルキル基およびアルキル基は直鎖または分枝状であってよい））、メチルセロソルブ、エチルセロソルブ、メチルセロソルブアセテート、エチルセロソルブアセテートなどのセロソルブ系溶剤；ジエチルオキサレート、ピルビン酸エチル、エチル−２−ヒドロキシブチレート、エチルアセトアセテート、酢酸ブチル、酢酸アミル、酪酸エチル、酪酸ブチル、乳酸メチル、乳酸エチル、３−メトキシプロピオン酸メチル、３−メトキシプロピオン酸エチル、２−ヒドロキシイソ酪酸メチル、２−ヒドロキシイソ酪酸エチルなどのエステル系溶剤；プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテルなどのプロピレングリコール系溶剤；メチルイソブチルケトン、２−ヘキサノン、シクロヘキサノン、メチルアミノケトン、２−ヘプタノンなどのケトン系溶剤；メタノール、エタノール、プロパノール、イソプロパノール、ブタノール、ジアセトンアルコールなどのアルコール系溶剤；トルエン、キシレンなどの芳香族炭化水素類など。これらの溶媒は、単独で、または、２種以上の混合物として用いることができる。なかでも、ヒドロフルオロエーテル、グリコール系溶剤、エステル系溶剤、ケトン系溶剤、アルコール系溶剤が好ましく、パーフルオロブチルメチルエーテル（Ｃ４Ｆ９ＯＣＨ３）および／またはパーフルオロブチルエチルエーテル（Ｃ４Ｆ９ＯＣ２Ｈ５）、プロピレングリコールモノメチルエーテル、酢酸エチル、酢酸ブチル、プロピレングリコールモノメチルエーテルアセテート、メチルエチルケトン、メチルイソブチルケトン、イソプロパノール、ブタノール、ジアセトンアルコールが特に好ましい。
【００８７】
次に、膜を後処理する。この後処理は、特に限定されないが、例えば、活性エネルギー線、例えば、３５０ｎｍ以下の波長領域の電磁波、つまり紫外光線、電子線、Ｘ線、γ線などを照射することにより行われる。かかる後処理を施すことにより、本発明の組成物中の硬化性部位（例えば、炭素−炭素二重結合）、および存在する場合にはハードコーティング剤の硬化性部位の硬化を開始させ、これらの化合物間、また、これらの化合物と基材間に結合が形成される。かかる後処理は、得られる表面処理層の摩擦耐久性を向上させることに寄与する。
【００８８】
表面処理層の厚さは、特に限定されず、医療用器具／材料の用途等に応じて適宜選択され得るが、例えば０．１〜３０μｍ、好ましくは０．５〜２０μｍの範囲であり得る。
【００８９】
以上のようにして、本実施形態の医療用器具／材料が製造される。これにより得られる表面処理層は、高い表面滑り性、撥水撥油性、防汚性等の表面機能性を有する。
【００９０】
以上、本発明の２つの実施形態について説明したが、本発明はこれら実施形態に限定されず、本発明の範囲を逸脱することなく種々の改変が可能である。
【産業上の利用可能性】
【００９１】
本発明の医療用器具または医療用材料は、人体の治療・処置や生体機能の補助・活性化等の目的に使用可能であり、更に、細胞、組織、器官、臓器等の培養や、薬剤、医薬品、サプリメント、化粧品等の製造に使用可能であり、メディカル、バイオ、ヘルスケア、エステティクス、コスメティクス等の幅広く種々の分野に利用され得る。